(57)【要約】【課題】高強度、高靭性特性に加えて、特に転がり特性が優れた耐摩耗性部材の製造方法を提供する。【解決手段】酸素を１．５質量％以下、α相型窒化けい素を９０質量％以上含有し、平均粒径が１．０μｍ以下の窒化けい素粉末に、希土類元素を酸化物に換算して２〜１０質量％，ＭｇＡｌ２Ｏ４スピネルを２〜７質量％，炭化けい素を１〜７質量％，Ｔｉ，Ｈｆ，Ｚｒ，Ｗ，Ｍｏ，Ｔａ，Ｎｂ，Ｃｒからなる群より選択される少なくとも１種を酸化物に換算して５質量％以下添加した原料混合体を成形して成形体を調製し、得られた成形体を非酸化性雰囲気中で温度１６００℃以下で焼結することにより粒界相に存在する凝集偏析の幅の最大値を５μｍ以下にすることを特徴とする窒化けい素製耐摩耗性部材の製造方法である。なお上記ＭｇＡｌ２Ｏ４スピネルに代えて、ＭｇＯとＡｌ２Ｏ３との混合物を用いても同様な作用効果が得られる。【選択図】  図１
2007308368.tif 000002
【特許請求の範囲】
【請求項１】
酸素を１．５質量％以下、α相型窒化けい素を９０質量％以上含有し、平均粒径が１．０μｍ以下の窒化けい素粉末に、希土類元素を酸化物に換算して２〜１０質量％，ＭｇＡｌ２Ｏ４スピネルを２〜７質量％，炭化けい素を１〜７質量％，Ｔｉ，Ｈｆ，Ｚｒ，Ｗ，Ｍｏ，Ｔａ，Ｎｂ，Ｃｒからなる群より選択される少なくとも１種を酸化物に換算して５質量％以下添加した原料混合体を成形して成形体を調製し、得られた成形体を非酸化性雰囲気中で温度１６００℃以下で焼結することにより粒界相に存在する凝集偏析の幅の最大値が５μｍ以下にすることを特徴とする窒化けい素製耐摩耗性部材の製造方法。
【請求項２】
酸素を１．５質量％以下、α相型窒化けい素を９０質量％以上含有し、平均粒径が１．０μｍ以下の窒化けい素粉末に、希土類元素を酸化物に換算して２〜１０質量％，酸化マグネシウムを１〜２質量％，酸化アルミニウムを２〜５質量％，炭化けい素を１〜７質量％，Ｔｉ，Ｈｆ，Ｚｒ，Ｗ，Ｍｏ，Ｔａ，Ｎｂ，Ｃｒからなる群より選択される少なくとも１種を酸化物に換算して５質量％以下添加した原料混合体を成形して成形体を調製し、得られた成形体を非酸化性雰囲気中で温度１６００℃以下で焼結することにより粒界相に存在する凝集偏析の幅の最大値が５μｍ以下にすることを特徴とする窒化けい素製耐摩耗性部材の製造方法。
【請求項３】
焼結後、前記窒化けい素焼結体に対し、３０ＭＰａ以上の非酸化性雰囲気中で温度１６００℃以下で熱間静水圧プレス（ＨＩＰ）処理を実施することを特徴とする請求項１または２記載の窒化けい素製耐摩耗性部材の製造方法。
【請求項４】
前記窒化けい素焼結体の粒界相に存在する凝集偏析の幅の平均値が２μｍ以下であることを特徴とする請求項１または２記載の窒化けい素製耐摩耗性部材の製造方法。
【請求項５】
前記Ｔｉ，Ｚｒ，Ｈｆ，Ｗ，Ｍｏ，Ｔａ，ＮｂおよびＣｒからなる群より選択される少なくとも１種を酸化物に換算して１〜５質量％含有させることを特徴とする請求項１または２記載の窒化けい素製耐摩耗性部材の製造方法。
【請求項６】
前記炭化けい素を３〜７質量％含有させることを特徴とする請求項１または２記載の窒化けい素製耐摩耗性部材の製造方法。
【請求項７】
前記気孔率が０．０１〜０．０８％であることを特徴とする請求項１または２記載の窒化けい素製耐摩耗性部材の製造方法。
【請求項８】
前記耐摩耗性部材がベアリングボールであることを特徴とする請求項１または２記載の窒化けい素製耐摩耗性部材の製造方法。
【請求項９】
前記窒化けい素粉末の平均粒径が０．７μｍ以下とすることを特徴とする請求項１または２記載の耐摩耗性部材の製造方法。
【請求項１０】
前記窒化けい素焼結体の全酸素量を４．５質量％以下とすることを特徴とする請求項１または２記載の窒化けい素製耐摩耗性部材の製造方法。
【発明の詳細な説明】
【技術分野】
【０００１】
本発明は窒化けい素を主成分とする耐摩耗性部材の製造方法に係り、特に１６００℃以下の低温度で焼結した場合においても、従来の窒化けい素焼結体と同等以上の緻密さと窒化けい素焼結体本来の機械的強度に加えて、優れた耐摩耗性、特に転がり寿命特性を発揮でき、耐久性に優れた転がり軸受け部材として好適な窒化けい素製耐摩耗製部材の製造方法に関する。
【背景技術】
【０００２】
従来の窒化けい素焼結体の焼結組成としては窒化けい素−希土類酸化物−酸化アルミニウム系、窒化けい素−希土類酸化物−酸化アルミニウム−酸化チタニウム系等が知られている。上記焼結組成における希土類酸化物等の焼結助剤は、焼結中にＳｉ−希土類元素−Ａｌ−Ｏ−Ｎ等からなる粒界相（液相）を生成させ、焼結体を緻密化し高強度化するために添加されている。
【０００３】
従来の窒化けい素焼結体は窒化けい素原料粉末に上記のような焼結助剤を添加物として加えて成形し、得られた成形体を焼成炉を使用して１７００〜１９００℃程度の高温で所定時間焼成する方法で量産されている。
【特許文献１】特開平４−２６０６６９号公報
【発明の開示】
【発明が解決しようとする課題】
【０００４】
しかしながら、上記従来の製造方法においては、焼結温度が１７００〜１９００℃と極めて高いため、焼成炉およびその付属機器の耐熱仕様を高度化する必要があり、製造設備費が高騰する上に、連続式の製造プロセスを採用することが困難であり、窒化けい素焼結体の製造コストが大幅に上昇するとともに量産性が低下する問題点があった。
【０００５】
また、上記従来方法によって製造された窒化けい素焼結体では、曲げ強度や破壊靭性値、耐摩耗性が向上しているものの充分ではなく、特に優れた摺動特性を必要とする転がり軸受け部材としての耐久性については不十分であり、さらなる改良が要請されている。
【０００６】
近年、精密機器用部材としてのセラミックス材料の需要が増加しており、このような用途においては、高硬度で軽量で耐摩耗性が優れるというセラミックスの特長が、高耐食性と低熱膨張性という性質とともに利用されている。特に、高硬度と耐摩耗性との観点から、軸受などの摺動部を構成する耐摩耗性部材としての用途も急速に拡大している。
【０００７】
しかしながら、軸受などの転動ボールをセラミックス製耐摩耗性部材で構成した場合、転動ボールが高い応力レベルで繰り返し接触しながら転動したときに、耐摩耗性部材の転がり寿命が未だ十分ではなく、短期間の運転により耐摩耗性部材の表面が剥離したり、割れを生じてしまうため、軸受を装着した機器に振動を生じたり、損傷を引き起こす事故が発生し易く、いずれにしても機器構成部品材料としての耐久性および信頼性が低いという問題点があった。
【０００８】
本発明は上記のような課題要請に対処するためになされたものであり、特に１６００℃以下の低温度で焼結して製造した場合であっても、従来の窒化けい素焼結体と同等以上の緻密さと窒化けい素焼結体本来の高い機械的強度に加えて、耐摩耗性、とりわけ転がり寿命特性が優れた転がり軸受部材として好適な窒化けい素製耐摩耗性部材の製造方法を提供することを目的とする。
【課題を解決するための手段】
【０００９】
本発明者は上記目的を達成するため、従来の窒化けい素焼結体を製造する際に、一般的に使用されていた窒化けい素原料粉末の種類、焼結助剤や添加物の種類および添加量、焼成条件を種々変えて、それらの要素が焼結体の特性に及ぼす影響を実験により確認した。
【００１０】
その結果、微細な窒化けい素原料粉末に希土類酸化物、ＭｇＡｌ２Ｏ４スピネルまたは酸化マグネシウムと酸化アルミニウムとの混合物，炭化けい素，Ｔｉ，Ｈｆ，Ｚｒ，Ｗ，Ｍｏ，Ｔａ，Ｎｂ，Ｃｒから成る群より選択される少なくとも１種を所定量添加した原料混合体を調製したときに、焼結性が大幅に改善され、１６００℃以下の低温度で焼結したときに、さらには焼結した後に所定の条件で熱間静水圧プレス（ＨＩＰ）処理したときに、従来の窒化けい素焼結体と同等以上の緻密性および高い機械的強度に加えて、優れた耐摩耗性、特に転がり寿命特性が優れた転がり軸受部材として好適な窒化けい素製耐摩耗性部材が得られることが判明した。
【００１１】
本発明は上記知見に基づいて完成されたものである。
【００１２】
すなわち、本発明で得られる窒化けい素製耐摩耗性部材は、焼結助剤として希土類元素を酸化物に換算して２〜１０質量％，ＭｇＡｌ２Ｏ４スピネルを２〜７質量％，炭化けい素を１〜１０質量％，Ｔｉ，Ｚｒ，Ｈｆ，Ｗ，Ｍｏ，Ｔａ，ＮｂおよびＣｒからなる群より選択される少なくとも１種を酸化物に換算して５質量％以下含有し、気孔率が１％以下であり、３点曲げ強度が９００ＭＰａ以上であり、破壊靭性値が６．３ＭＰａ・ｍ１／２以上である窒化けい素焼結体から成ることを特徴とする。
【００１３】
また上記添加成分としてのＭｇＡｌ２Ｏ４スピネルの代りに、酸化マグネシウムと酸化アルミニウムとの混合物を添加した場合においても、同等の作用効果が得られる。すなわち、本発明で得られる他の窒化けい素製耐摩耗性部材は、焼結助剤として希土類元素を酸化物に換算して２〜１０質量％，酸化マグネシウムを１〜２質量％，酸化アルミニウムを２〜５質量％，炭化けい素を１〜１０質量％，Ｔｉ，Ｚｒ，Ｈｆ，Ｗ，Ｍｏ，Ｔａ，ＮｂおよびＣｒからなる群より選択される少なくとも１種を酸化物に換算して５質量％以下含有し、気孔率が１％以下であり、３点曲げ強度が９００ＭＰａ以上であり、破壊靭性値が６．３ＭＰａ・ｍ１／２以上である窒化けい素焼結体から成ることを特徴とする。
【００１４】
さらに、上記窒化けい素製耐摩耗性部材において、前記窒化けい素焼結体の粒界相に存在する凝集偏析の幅の最大値が５μｍ以下であることが好ましい。
【００１５】
また、前記窒化けい素焼結体の粒界相に存在する凝集偏析の幅の平均値が２μｍ以下であることが好ましい。
【００１６】
窒化けい素原料混合体を焼結すると、焼結助剤や添加物成分化合物が液相となって粒界相が形成される。この粒界相における液相成分が凝集偏析して粗大になると焼結体の機械的強度が低下し、特に耐摩耗性部材とした場合に転がり特性が低下してしまう。そのため、粒界相における凝集偏析部の最大幅は５μｍ以下とすることが好ましく、また凝集偏析部の幅の平均値は２μｍ以下となるような微細な組織構造を有することが好ましい。
【００１７】
また、上記耐摩耗性部材を構成する窒化けい素焼結体の三点曲げ強度は９００ＭＰａ以上であり、破壊靭性値は６．３ＭＰａ・ｍ１／２以上となる。この窒化けい素焼結体からなる耐摩耗性部材の上面に設定した直径４０ｍｍの軌道上に直径が９．３５ｍｍである３個のＳＵＪ２製転動鋼球を配置し、この転動鋼球に３９．２ＭＰａの荷重を印加した状態で回転数１２００ｒｐｍの条件下で回転させたときに、上記窒化けい素製耐摩耗性部材の表面が剥離するまでの回転数で定義される転がり寿命が１×１０７回以上である耐摩耗性部材とすることも可能である。
【００１８】
さらに、上記窒化けい素焼結体の圧砕強度が２００ＭＰａ以上であり、この窒化けい素焼結体からなる耐摩耗性部材から直径が９．３５ｍｍである３個の転動ボールを調製する一方、ＳＵＪ２製鋼板の上面に設定した直径４０ｍｍの軌道上に上記３個の転動ボールを配置し、この転動ボールに５．９ＧＰａの最大接触応力が作用するように荷重を印加した状態で回転数１２００ｒｐｍの条件下で回転させたときに、上記窒化けい素焼結体製転動ボールの表面が剥離するまでの時間で定義される転がり疲労寿命が４００時間以上である耐摩耗性部材とすることも可能である。
【００１９】
また、本発明に係る耐摩耗性部材の製造方法において、前記窒化けい素焼結体はＴｉ，Ｈｆ，Ｚｒ，Ｗ，Ｍｏ，Ｔａ，Ｎｂ，Ｃｒからなる群より選択される少なくとも１種を酸化物に換算して５質量％以下含有する。
【００２０】
さらに、前記窒化けい素焼結体からなる耐摩耗性部材が、ベアリングボールなどの転がり軸受け部材であるときに、特に優れた摺動特性および耐久性を発揮させることが可能である。
【００２１】
また本発明に係る窒化けい素製耐摩耗性部材の製造方法は、酸素を１．５質量％以下、α相型窒化けい素を９０質量％以上含有し、平均粒径が１．０μｍ以下の窒化けい素粉末に、希土類元素を酸化物に換算して２〜１０質量％，ＭｇＡｌ２Ｏ４スピネルを２〜７質量％，炭化けい素を１〜７質量％，Ｔｉ，Ｈｆ，Ｚｒ，Ｗ，Ｍｏ，Ｔａ，Ｎｂ，Ｃｒからなる群より選択される少なくとも１種を酸化物に換算して５質量％以下添加した原料混合体を成形して成形体を調製し、得られた成形体を非酸化性雰囲気中で温度１６００℃以下で焼結することにより粒界相に存在する凝集偏析の幅の最大値が５μｍ以下にすることを特徴とする。
【００２２】
上記製造方法において、上記添加成分としてのＭｇＡｌ２Ｏ４スピネルの代りに、酸化マグネシウムと酸化アルミニウムとの混合物を添加した場合においても、同等の作用効果が得られる。すなわち、本発明に係る窒化けい素製耐摩耗性部材の他の製造方法は、酸素を１．５質量％以下、α相型窒化けい素を９０質量％以上含有し、平均粒径が１．０μｍ以下の窒化けい素粉末に、希土類元素を酸化物に換算して２〜１０質量％，酸化マグネシウムを１〜２質量％，酸化アルミニウムを２〜５質量％，炭化けい素を１〜７質量％，Ｔｉ，Ｈｆ，Ｚｒ，Ｗ，Ｍｏ，Ｔａ，Ｎｂ，Ｃｒからなる群より選択される少なくとも１種を酸化物に換算して５質量％以下添加した原料混合体を成形して成形体を調製し、得られた成形体を非酸化性雰囲気中で温度１６００℃以下で焼結することにより粒界相に存在する凝集偏析の幅の最大値が５μｍ以下にすることを特徴とする。
【００２３】
また焼結後、前記窒化けい素焼結体に対し、３０ＭＰａ以上の非酸化性雰囲気中で１６００℃以下の温度で熱間静水圧プレス（ＨＩＰ）処理を実施することが好ましい。
【００２４】
上記製造方法によれば、耐摩耗性部材を構成する窒化けい素焼結体を調製する際に、希土類元素酸化物，ＭｇＡｌ２Ｏ４スピネルまたは酸化マグネシウムと酸化アルミニウムとの混合体，炭化けい素，Ｔｉ，Ｈｆ，Ｚｒ等の化合物を添加しているため、ＭｇＡｌ２Ｏ４スピネルが酸化イットリウムなどの希土類酸化物と共に窒化けい素原料粉末と反応して低融点の液相を生成して焼結促進剤として機能し、１６００度以下の低温での緻密化を可能とするとともに結晶組織において粒成長を抑止する機能を果し窒化けい素焼結体の組織構造を微細化し機械的強度を向上させる。
【００２５】
また炭化けい素は単独に粒子分散し、窒化けい素焼結体の転がり寿命特性を顕著に改善する一方、Ｔｉ，Ｈｆ，Ｚｒなどの化合物は希土類酸化物等の焼結促進剤としての機能を促進するとともに、ＳｉＣと同様に結晶組織において分散強化の機能を果し、窒化けい素焼結体の機械的強度を向上させる。その結果、窒化けい素結晶組織中に希土類元素等を含む微細な粒界相が形成され、その粒界相中の凝集偏析部の幅の最大値が５μｍ以下であり、さらには幅の平均値が２μｍ以下と微細になり、最大気孔径が０．４μｍ以下であり、気孔率が１．０％以下、三点曲げ強度が室温で９００ＭＰａ以上であり、破壊靭性値が６．３ＭＰａ・ｍ１／２以上であり、圧砕強度が２００ＭＰａ以上の機械的特性に優れた窒化けい素製耐摩耗性部材が得られる。
【００２６】
本発明方法において使用され、耐摩耗性部材を構成する窒化けい素焼結体の主成分となる窒化けい素粉末としては、焼結性、曲げ強度、破壊靭性値および転がり寿命を考慮して、酸素含有量が１．７質量％以下、好ましくは０．７〜１．５質量％であるα相型窒化けい素を９０質量％以上、好ましくは９２〜９７質量％含有し、平均粒径が１．０μｍ以下、好ましくは０．４〜０．８μｍ程度の微細な窒化けい素粉末を使用することが好ましい。
【００２７】
なお、窒化けい素原料粉末としてはα相型のものとβ相型のものとが知られているが、α相型の窒化けい素原料粉末では焼結体とした場合に強度が不足し易い傾向がある一方、β相型の窒化けい素原料粉末では高温度焼成が必要であるが、アスペクト比が高い窒化けい素結晶粒子が複雑に入り組んだ高強度の焼結体が得られる。しかるに、本発明においてはα相型原料粉末を１６００℃以下の低温度で焼成して窒化けい素焼結体としているため、α相型とβ相型の窒化けい素結晶粒子が混在する焼結体が得られる。そして、α相型の結晶粒子がβ相型中に少量混在することによって、実質的複合材料的な構成となり焼結体の強度および靭性値が改善されるのである。
【００２８】
本発明方法において、α相型窒化けい素粉末の配合量を９０質量％以上の範囲に限定した理由は、９０質量％以上の範囲で焼結体の曲げ強度、破壊靭性値および転がり寿命が格段に向上し、窒化けい素の優れた特性が顕著となるためである。一方、焼結性を考慮すると、９７質量％までの範囲とする。好ましくは９２〜９５質量％の範囲とすることが好ましい。
【００２９】
その結果、窒化けい素の出発原料粉末としては、焼結性、曲げ強度、破壊靭性値、転がり寿命を考慮して、酸素含有率が１．７質量％以下，好ましくは０．７〜１．５質量％であり、α相型窒化けい素を９０質量％以上含有し、平均粒径が１．０μｍ以下、好ましくは０．４〜０．８μｍ程度の微細な窒化けい素粉末を使用することが好ましい。
【００３０】
特に平均粒径が０．７μｍ以下の微細な原料粉末を使用することにより、少量の焼結助剤であっても気孔率が１．０％以下の緻密な焼結体を形成することが可能である。この焼結体の気孔率はアルキメデス法により容易に計測できる。
【００３１】
また本発明で得られる耐摩耗性部材を構成する窒化けい素焼結体に含有される全酸素量は４．５質量％以下に抑制することが好ましい。この焼結体の全酸素量が４．５質量％を超えると結晶粒界相中の最大気孔径が大きくなり疲労破壊の起点となり易く、耐摩耗性部材の転がり（疲労）寿命が低下する。好ましくは４．０質量％以下とする。
【００３２】
なお、上記のように規定する「焼結体の全酸素量」とは、窒化けい素焼結体を構成している酸素の全量を質量％で示したものである。したがって、酸素が窒化けい素焼結体中に金属酸化物や酸窒化物等として存在している場合は、その金属酸化物（および酸窒化物）量ではなく、その金属酸化物（および酸窒化物）中の酸素量に着目したものである。
【００３３】
さらに本発明で得られる耐摩耗性部材を構成する窒化けい素焼結体の粒界相中の最大気孔径は０．４μｍ以下とすることが好ましい。この最大気孔径が０．４μｍを超えると、特に疲労破壊の起点となり易く、耐摩耗性部材の転がり（疲労）寿命が低下する。好ましくは０．２μｍ以下とする。
【００３４】
また窒化けい素原料粉末に焼結助剤として添加する希土類元素としては、Ｙ，Ｈｏ，Ｅｒ，Ｙｂ，Ｌａ，Ｓｃ，Ｐｒ，Ｃｅ，Ｎｄ，Ｄｙ，Ｓｍ，Ｇｄなどの酸化物もしくは焼結操作により、これらの酸化物となる物質が単独で、または２種以上の酸化物を組み合せたものを含んでもよい。これらの焼結助剤は、窒化けい素原料粉末と反応して液相を生成し、焼結促進剤として機能する。
【００３５】
上記焼結助剤の添加量は、酸化物換算で原料粉末に対して２〜１０質量％の範囲とする。この添加量が２質量％未満の場合は、焼結体の緻密化あるいは高強度化が不十分であり、特に希土類元素がランタノイド系元素のように原子量が大きい元素の場合には、比較的低強度で比較的に低熱伝導率の焼結体が形成される。一方、添加量が１０質量％を超える過量となると、過量の粒界相が生成し、気孔の発生量が増加したり、強度が低下し始めるので上記範囲とする。特に同様の理由により３〜８質量％とすることが望ましい。
【００３６】
また、本発明において添加成分として使用するＭｇＡｌ２Ｏ４スピネルは、酸化イットリウム等の希土類酸化物と共に窒化けい素原料粉末と反応して低融点の液相を生成し焼結促進剤として機能し、１６００℃以下の低温での焼結体の緻密化を可能にすると共に、結晶組織において粒成長を制御する機能を果し、窒化けい素焼結体の機械的強度を向上させる成分である。また、焼結時にα相型窒化けい素からβ相型窒化けい素へ変化する転移温度を低下させて、低温で緻密化が進行するため焼結後における結晶組織にある程度のα相型窒化けい素相を残存せしめて、焼結体の強度および破壊靭性値を向上させる。
【００３７】
上記ＭｇＡｌ２Ｏ４スピネルの代りに酸化マグネシウム（ＭｇＯ）と酸化アルミニウム（Ａｌ２Ｏ３）との混合体を使用した場合においても同等な作用効果が得られる。この場合におけるＭｇＯの添加量は、１〜２質量％の範囲とされる。添加量が１質量％未満では焼結体の緻密化が不十分である一方、２質量％を超えるように過量になる場合には焼結体の強度や耐摩耗性部材としての転がり寿命特性が低下する。
【００３８】
また、Ａｌ２Ｏ３の添加量は、２〜５質量％の範囲とされる。添加量が２質量％未満では焼結体の緻密化が不十分である一方、５質量％を超えるように過量になる場合には焼結体の強度や耐摩耗性部材としての転がり寿命特性が低下する。
【００３９】
また本発明において添加成分として使用する炭化けい素（ＳｉＣ）は、結晶組織において単独に粒子分散して窒化けい素焼結体の転がり寿命を著しく改善する機能を果するとともに、Ｓｉ３Ｎ４焼結体の曲げ強度および破壊靭性値などの機械的強度を向上させるために１〜１０質量％の範囲で添加される。
【００４０】
この炭化けい素の添加量が１質量％未満の場合においては添加効果が不十分である一方、１０質量％を超える過量となる場合には焼結体の緻密化が不十分となり焼結体の曲げ強度の低下が起こるため、添加量は１〜１０質量％の範囲とされるが、好ましくは３〜７質量％の範囲とする。特に３．５〜６質量％とすることが望ましい。
【００４１】
なお、上記炭化けい素にはα型とβ型とが存在するが、双方とも同一の作用効果を発揮する。
【００４２】
また本発明において他の添加成分として、Ｔｉ，Ｈｆ，Ｚｒ，Ｗ，Ｍｏ，Ｔａ，Ｎｂ，Ｃｒを、酸化物，炭化物、窒化物、けい化物、硼化物として５質量％以下の範囲で添加する。これらの化合物は、上記希土類元素の焼結促進剤としての機能を促進すると共に、焼結時にα相型窒化けい素からβ相型窒化けい素へ変化する転移温度をさらに低下させる上に、結晶組織において分散強化の機能を果しＳｉ３Ｎ４焼結体の機械的強度を向上させるものであり、特に、Ｔｉ，Ｚｒ，Ｈｆの化合物が好ましい。これらの化合物の添加量が酸化物換算で０．３質量％未満の場合においては添加効果が不十分である一方、５質量％を超える過量となる場合には焼結体の機械的強度や転がり寿命の低下が起こるため、添加量は５質量％以下の範囲とする。特に０．５〜３質量％とすることが望ましい。
【００４３】
また上記Ｔｉ，Ｚｒ，Ｈｆ等の化合物は窒化けい素セラミックス焼結体を黒色系に着色し不透明性を付与する遮光剤としても機能する。
【００４４】
また焼結体の気孔率は耐摩耗性部材の転がり寿命および曲げ強度に大きく影響するため１．０％以下となるように製造する。気孔率が１．０％を超えると、疲労破壊の起点となる気孔が急増して耐摩耗性部材の転がり寿命が低下するとともに、焼結体の強度低下が起こる。
【００４５】
本発明で得られる耐摩耗性部材を構成する窒化けい素焼結体は、例えば以下のようなプロセスを経て製造される。すなわち前記所定の微細粒径を有し、また酸素含有量が少ない微細な窒化けい素粉末に対して所定量の焼結助剤、ＭｇＡｌ２Ｏ４スピネルまたはＭｇＯとＡｌ２Ｏ３との混合体，炭化けい素，有機バインダ等の必要な添加剤およびＴｉ等の化合物を加えて原料混合体を調製し、次に得られた原料混合体を成形して所定形状の成形体を得る。原料混合体の成形法としては、汎用の金型プレス法、ドクターブレード法のようなシート成形法などが適用できる。
【００４６】
上記金型プレス法で成形体を形成する場合において、特に焼結後において気孔が発生し難い粒界相を形成するためには、原料混合体の成形圧力を１２０ＭＰａ以上に設定することが必要である。この成形圧力が１２０ＭＰａ未満である場合には、主として粒界相を構成する成分となる希土類元素化合物が凝集した箇所が形成され易い上に、十分に緻密な成形体となり得ず、クラックの発生が多い焼結体しか得られない。
【００４７】
上記粒界相の凝集した箇所（偏析部）は疲労破壊の起点となり易いため、耐摩耗性部材の寿命耐久性が低下してしまう。一方、成形圧力を２００ＭＰａを超えるように過大にした場合、成形型の耐久性が低下してしまうので、必ずしも製造性が良いとは言えない。そのため、上記成形圧力は１２０〜２００ＭＰａの範囲が好ましい。
【００４８】
上記成形操作に引き続いて、成形体を非酸化性雰囲気中で温度６００〜８００℃、または空気中で温度４００〜５００℃で１〜２時間加熱して、予め添加していた有機バインダ成分を十分に除去し、脱脂する。
【００４９】
次に脱脂処理された成形体を窒素ガス、水素ガスやアルゴンガスなどの不活性ガスを充填した非酸化性雰囲気中で１６００℃以下の温度で０．５〜１０時間、常圧焼結または加圧焼結を行う。加圧焼結法としては、雰囲気加圧焼結、ホットプレス、ＨＩＰ処理など各種の加圧焼結法が用いられる。
【００５０】
また上記焼結後、得られた窒化けい素焼結体に対し、さらに３０ＭＰａ以上の非酸化性雰囲気中で温度１６００℃以下で熱間静水圧プレス（ＨＩＰ）処理を実施することにより、疲労破壊の起点となる焼結体の気孔の影響をより低減できるため、さらに改善された耐摩耗特性および転がり寿命特性を有する耐摩耗性部材が得られる。
【００５１】
上記製法によって製造された窒化けい素製耐摩耗性部材は全酸素量が４．５質量％以下で気孔率が１．０％以下、最大気孔径が０．４μｍ以下であり、また三点曲げ強度が常温で９００ＭＰａ以上と機械的特性にも優れている。
【００５２】
また、圧砕強度が２００ＭＰａ以上、破壊靭性値が６．３ＭＰａ・ｍ１／２以上である窒化けい素製耐摩耗性部材を得ることもできる。
【００５３】
本発明に係る耐摩耗性部材の製造方法によれば、所定量の希土類元素，ＭｇＡｌ２Ｏ４スピネルまたは酸化マグネシウムと酸化アルミニウムとの混合物，炭化けい素，Ｔｉ，Ｈｆ，Ｚｒ，等の化合物を添加した原料混合体を調製しているため、焼結性が大幅に改善され、１６００℃以下の低温度で焼結した場合においても、従来の窒化けい素焼結体と同等以上の緻密性および高い機械的強度に加えて、優れた耐摩耗性、特に転がり寿命特性が優れた転がり軸受部材として好適な窒化けい素製耐摩耗性部材が得られる。
【００５４】
換言すると、本発明に係る耐摩耗性部材の製造方法では、所定の焼結助剤を用いると共に焼結温度を１６００℃以下にすることにより、窒化けい素結晶粒子の粒成長を抑制することができる。粒成長を抑制することができるので、窒化けい素結晶粒子同士により形成される３重点が小さくなり粒界相の幅を小さくすることができるのである。
【００５５】
また、焼結温度を１６００℃以下と低くすることにより、焼結時に形成される粒界相の幅を小さくすると共に、粒界相成分（または粒界相中の不純物）が揮発する（またはガスとして系外へ排出される）ことを防止していることから、気孔の発生が抑制されて最大気孔径を極微小化することが可能であり、転がり寿命特性および耐久性が優れた耐摩耗性部材が得られる。そのため、この耐摩耗性部材を転がり軸受部材として使用して軸受部を調製した場合には、長期間に亘って良好な転動特性を維持することが可能であり、動作信頼性および耐久性に優れた回転機器を提供することができる。また、他の用途としては、エンジン部品、各種治工具、各種レール、各種ローラなど耐摩耗性を要求される様々な分野に適用可能である。
【発明の効果】
【００５６】
本発明に係る耐摩耗性部材の製造方法によれば、所定量の希土類元素，ＭｇＡｌ２Ｏ４スピネルまたは酸化マグネシウムと酸化アルミニウムとの混合物，炭化けい素，Ｔｉ，Ｈｆ，Ｚｒ，等の化合物を添加した原料混合体を調製しているため、焼結性が大幅に改善され、１６００℃以下の低温度で焼結した場合においても、従来の窒化けい素焼結体と同等以上の緻密性および高い機械的強度に加えて、優れた耐摩耗性、特に転がり寿命特性が優れた転がり軸受部材として好適な窒化けい素製耐摩耗性部材が得られる。
【００５７】
また、気孔の発生が抑制されて最大気孔径を極微小化することが可能であり、転がり寿命特性および耐久性が優れた耐摩耗性部材が得られる。そのため、この耐摩耗性部材を転がり軸受部材として使用して軸受部を調製した場合には、長期間に亘って良好な転動特性を維持することが可能であり、動作信頼性および耐久性に優れた回転機器を提供することができる。
【発明を実施するための最良の形態】
【００５８】
次に本発明の実施形態を以下に示す実施例を参照して具体的に説明する。
【００５９】
［実施例１〜３］
実施例１として、酸素量が１．３質量％であり、α相型窒化けい素９７％を含む平均粒径０．５５μｍのＳｉ３Ｎ４（窒化けい素）原料粉末８６質量％に、焼結助剤として平均粒径０．９μｍのＹ２Ｏ３（酸化イットリウム）粉末を５質量％と、平均粒径０．５μｍのＭｇＡｌ２Ｏ４スピネル粉末５質量％と、平均粒径０．８μｍのβ相型ＳｉＣ（炭化けい素）を５質量％と、平均粒径０．６μｍのＺｒＯ２（酸化ジルコニウム）粉末を１質量％を添加し、エチルアルコール中で粉砕媒体として窒化けい素製ボールを用いて９６時間湿式混合したのち乾燥して原料混合体を調製した。
【００６０】
次に得られた原料粉末混合体に有機バインダを所定量添加し調合造粒粉としたのち、１３０ＭＰａの成形圧力でプレス成形し、曲げ強度測定用サンプルとして５０ｍｍ×５０ｍｍ×厚さ５ｍｍの成形体と、転がり寿命測定用サンプルとして直径８０ｍｍ×厚さ６ｍｍの成形体とを多数製作した。次に得られた成形体を４５０℃の空気気流中において４時間脱脂したのち、０．７ＭＰａの窒素ガス雰囲気中にて温度１５５０℃で６時間焼結して実施例に係る窒化けい素焼結体製耐摩耗性部材を調製した。
【００６１】
一方、実施例１で得られた焼結体に対して窒素ガス雰囲気中で圧力１００ＭＰａにて温度１５００℃で１時間加熱する熱間静水圧プレス（ＨＩＰ）処理を実施することにより、実施例２に係る窒化けい素製耐摩耗性部材を調製した。
【００６２】
また、実施例３として、ＭｇＡｌ２Ｏ４スピネル粉末の代替として平均粒径０．５μｍのＭｇＯ（酸化マグネシウム）粉末を１．５質量％と平均粒径０．８μｍのＡｌ２Ｏ３（酸化アルミニウム）粉末を３．５質量％とを添加した点以外は実施例２と同一条件で処理することにより実施例３に係る窒化けい素製耐摩耗性部材を調製した。
【００６３】
［比較例１〜４］
比較例１としてＳｉＣ粉末を添加しない点以外は実施例１と同一条件で処理することにより比較例１に係る窒化けい素製耐摩耗性部材を調製した。
【００６４】
また、比較例２として比較例１で得られた焼結体を温度１５００℃の窒素ガス雰囲気中で１００ＭＰａの加圧力を作用させるＨＩＰ処理を１時間実施することにより、比較例２に係る窒化けい素製耐摩耗性部材を調製した。
【００６５】
さらに比較例３として、ＭｇＡｌ２Ｏ４スピネル粉末に代えて平均粒径０．８μｍのＡｌ２Ｏ３粉末を５質量％添加した点以外は実施例１と同一条件で処理して比較例３に係る窒化けい素製耐摩耗性部材を調製した。
【００６６】
さらに、比較例４として酸素量が１．７質量％であり、α相型窒化けい素を９１％含む平均粒径１．５μｍのＳｉ３Ｎ４（窒化けい素）原料粉末を使用した点以外は実施例２と同一条件で処理することにより比較例４に係る窒化けい素製耐摩耗性部材を調製した。
【００６７】
こうして得られた各実施例および比較例に係る各窒化けい素製耐摩耗性部材について気孔率、粒界相中の凝集偏析の幅の最大値および平均値、室温での３点曲げ強度、マイクロインデンテーション法における新原方式による破壊靭性値および転がり寿命を測定して表１に示す結果を得た。
【００６８】
なお、焼結体の気孔率はアルキメデス法によって測定する一方、粒界相中の凝集偏析の幅の最大値および平均値は、焼結体の観察断面の中から、単位面積１００μｍ×１００μｍを任意の３個所選択しＳＥＭ等の拡大写真（倍率５０００倍程度）により測定し、その中から最も大きな凝集偏析幅を計測した。具体的には結晶粒子間の３重点領域に外接する最小円の直径として測定した。
【００６９】
また、窒化けい素焼結体中の凝集偏析幅の平均値は観察視野の２０箇所における偏析幅の平均値として算出した。
【００７０】
なお、ＳＥＭ等の拡大写真で確認すると、凝集偏析は通常の粒界相より色が濃く映し出される（例えば、白黒写真の場合、窒化けい素結晶粒子が黒色、粒界相が白色に映し出され、凝集偏析では白色が濃く映し出される）ので区別は可能である。また、必要に応じてＥＰＭＡにて希土類元素の存在を確認すると希土類元素の濃度が通常の粒界相より色濃く映し出されるので、この方法によっても区別可能である。
【００７１】
また、三点曲げ強度については焼結体から３ｍｍ×４０ｍｍ×厚さ４ｍｍの曲げ試験片を作成し、スパン（支点距離）を３０ｍｍとし、荷重の印加速度を０．５ｍｍ／ｍｉｎに設定した条件で測定した。
【００７２】
また各耐摩耗性部材の転がり特性は、図１に示すようなスラスト型転がり摩耗試験装置を使用して測定した。この試験装置は、装置本体１内に配置された平板状の耐摩耗性部材２と、この耐摩耗性部材２上面に配置された複数の転動鋼球３と、この転動鋼球３の上部に配置されたガイド板４と、このガイド板４に接続された駆動回転軸５と、上記転動鋼球３の配置間隔を規制する保持器６とを備えて構成される。装置本体１内には、転動部を潤滑するための潤滑油７が充填される。上記転動鋼球３およびガイド板４は、日本工業規格（ＪＩＳ  Ｇ  ４８０５）で規定される高炭素クロム軸受鋼（ＳＵＪ２）で形成される。上記潤滑油７としては、パラフィン系潤滑油（４０℃での粘度：６７．２ｍｍ２／Ｓ）やタービン油が使用される。
【００７３】
本実施例に係る板状の耐摩耗性部材の転がり寿命は、耐摩耗性部材２の上面に設定した直径４０ｍｍの軌道上に直径が９．３５ｍｍである３個のＳＵＪ２製転動鋼球を配置し、タービン油の油浴潤滑条件下で、この転動鋼球３に４３９．２ＭＰａの荷重を印加した状態で回転数１２００ｒｐｍの条件下で回転させたときに、上記窒化けい素製耐摩耗性部材２の表面が剥離するまでの回転数を転がり寿命として測定した。各測定結果を下記表１に示す。
【表１】
2007308368.tif 000003
【００７４】
上記表１に示す結果から明らかなように各実施例に係る窒化けい素製耐摩耗性部材においては、所定の添加成分が含有されて形成されているため、気孔の発生が抑制されて最大凝集偏析幅が微小化されており、強度特性が良好であり、転がり寿命および耐久性に優れた窒化けい素製耐摩耗性部材が得られた。また、表１には示されていないが、各実施例に係る耐摩耗性部材の粒界相中における最大気孔径は０．４μｍ以下であった。
【００７５】
一方、ＳｉＣ成分を含有しない比較例１においては、液相成分の凝集偏析が大きくなり、強度特性および転がり寿命が低下した。
【００７６】
一方、比較例２のように焼結体にＨＩＰ処理を実施しても、ＳｉＣ成分を含有しない場合は三点曲げ強度は高いが、凝集偏析の低減効果が十分ではなく、転がり寿命が低下した。
【００７７】
また、ＭｇＡｌ２Ｏ４スピネル粉末に代えてＡｌ２Ｏ３粉末のみを添加した比較例３においては、焼結を十分に実施しても気孔率が大きく、また凝集偏析幅も大きくなるため、強度および転がり寿命が共に低下することが判明した。
【００７８】
さらに酸素含有量が高い窒化けい素粉末を使用した比較例４においては、酸素成分による気孔の発生量が大きく気孔率が大きくなり、凝集偏析幅も増加したため曲げ強度および転がり寿命が低下した。
【００７９】
次に本発明に係る耐摩耗性部材を軸受材の転動ボールに適用した場合について以下の実施例および比較例を参照して具体的に説明する。
【００８０】
実施例１Ｂ〜３Ｂおよび比較例１Ｂ〜４Ｂ前記実施例１〜３および比較例１〜４において作成した調合造粒粉をそれぞれ金型に充填加圧して球状の予備成形体を調製した。さらに各予備成形体を１００ＭＰａの成形圧でラバープレス処理を実施することにより、圧砕強度測定用および転がり寿命測定用サンプルとしての直径１１ｍｍの球状成形体をそれぞれ調製した。
【００８１】
次に各球状成形体について、それぞれ対応する実施例または比較例と同一条件で脱脂・焼結し処理して緻密な焼結体を得た。さらに得られた焼結体を研摩加工して直径が９．５２ｍｍであり、表面粗さが０．０１μｍＲａであるボール状に形成することにより、それぞれ実施例１Ｂ〜３Ｂおよび比較例１Ｂ〜４Ｂに係る耐摩耗性部材としての軸受用転動ボールを調製した。なお、上記表面粗さは、触針式表面粗さ測定器を使用し、転動ボールの赤道上を測定して求めた中心線平均粗さ（Ｒａ）として測定した。
【００８２】
また上記のようにして調製した各実施例および比較例に係る耐摩耗性部材としての転動ボールについて、気孔率，粒界相中の凝集偏析幅の最大値および平均値，室温での圧砕強度，破壊靭性値および転がり疲労寿命を測定した。
【００８３】
なお、転がり疲労寿命は、図１に示すスラスト型転がり摩耗試験装置を使用して測定した。ここで前記実施例１等においては評価対象が平板状の耐摩耗性部材２であり、この耐摩耗性部材２の表面を転動するボールはＳＵＪ２製転動鋼球３であったが、本実施例１Ｂ〜２Ｂおよび比較例１Ｂ〜３Ｂの窒化けい素製転動ボール８を評価対象とするため、耐摩耗性部材２の代わりにＳＵＪ２製の軸受鋼板９を配置した。
【００８４】
そして各転動ボールの転がり疲労寿命は、上記のように各耐摩耗性部材から直径が９．５２ｍｍである３個の転動ボール８を調製する一方、ＳＵＪ２製鋼板９の上面に設定した直径４０ｍｍの軌道上に上記３個の転動ボール８を配置し、タービン油の油浴潤滑条件下でこの転動ボール８に５．９ＧＰａの最大接触応力が作用するように荷重を印加した状態で回転数１２００ｒｐｍの条件下で回転させたときに、上記窒化けい素焼結体製転動ボール８の表面が剥離するまでの時間として転がり疲労寿命を測定した。測定結果を下記表２に示す。
【表２】
2007308368.tif 000004
【００８５】
上記表２に示す結果から明らかなように各実施例に係る窒化けい素製転動ボールにおいては、所定の添加成分を添加して形成されているため、気孔の発生が抑制されて粒界相の凝集偏析幅が微小化されており、圧砕強度が高く、転がり疲労寿命が４００時間を超え耐久性に優れた窒化けい素製転動ボールが得られた。
【００８６】
一方、ＳｉＣを含有しない比較例１Ｂにおいては、気孔の残存が多く、圧砕強度および転がり疲労寿命が低下した。
【００８７】
一方、比較例２Ｂのように焼結後にＨＩＰ処理してもＳｉＣを含有しない場合には、気孔径の縮小化効果はあるが転がり疲労寿命が低下した。
【００８８】
また、Ａｌ２Ｏ４スピネルに代えてＡｌ２Ｏ３のみを含有させた比較例３Ｂにおいては、焼結を十分に実施しても気孔率が大きくなるため、圧砕強度および転がり疲労寿命が共に低下することが判明した。
【００８９】
さらに酸素含有量が多い原料粉末を使用した比較例４Ｂにおいては、酸素成分による液相成分および気孔の発生量が多く、気孔率，圧砕強度，破壊靭性値および転がり疲労寿命がいずれも不十分であった。
【００９０】
なお、上記各実施例に係る窒化けい素製転動ボールの転がり疲労寿命を測定する際に、直径９．５２ｍｍの転動ボールを３個使用したが、他の直径を選択するとともに配置個数を変えた場合においても、その荷重条件や転動条件に応じた転がり特性が得られることが確認されている。
【００９１】
次に前記実施例以外の組成または処理条件によって調製した板状の耐摩耗性部材について以下の実施例および比較例を参照して具体的に説明する。
【００９２】
［実施例４〜３５］
実施例４〜３５として実施例１において使用した窒化けい素原料粉末と、Ｙ２Ｏ３粉末と、ＭｇＡｌ２Ｏ４スピネル粉末と、ＳｉＣ粉末と、表３〜４に示すように平均粒径０．９〜１．０μｍの各種希土類酸化物粉末の他に、平均粒径０．５μｍのＭｇＯ粉末と、平均粒径１．０μｍのＡｌ２Ｏ３粉末の他に平均粒径０．４〜０．５μｍの各種化合物粉末を表３〜４に示す組成比となるように調合して原料混合体をそれぞれ調製した。
【００９３】
次に得られた各原料混合体を実施例１と同一条件で成形脱脂処理した後、表３〜４に示す条件で焼結を実施し、さらにＨＩＰ処理することにより、それぞれ実施例４〜３５に係る窒化けい素製耐摩耗性部材を製造した。
【００９４】
［比較例５〜１４］
一方比較例５〜１４として表３〜４に示すように、Ｙ２Ｏ３などの希土類酸化物，ＭｇＡｌ２Ｏ４スピネル，ＳｉＣ等の各種添加物を過少量に添加したり、または過量に添加して各比較例用の原料混合体をそれぞれ調製した。
【００９５】
次に得られた各原料混合体を実施例４と同一条件で成形脱脂処理した後、表３〜４に示す条件で焼結し、さらにＨＩＰ処理することにより、それぞれ比較例５〜１４に係る窒化けい素製耐摩耗性部材を製造した。
【００９６】
こうして製造した各実施例および比較例に係る各窒化けい素製耐摩耗性部材について、実施例１と同一条件で気孔率，粒界相中の凝集偏析幅の最大値および平均値、室温での三点曲げ強度、破壊靭性値および円板の転がり寿命を測定して下記表３〜４に示す結果を得た。
【表３】
2007308368.tif 000005
【００９７】
【表４】
2007308368.tif 000006
【００９８】
上記表３〜４に示す結果から明らかなように、所定量の希土類元素を含み、各種添加物の含有量を規定した原料成形体を焼結し、焼結後に必要に応じてＨＩＰ処理を実施して製造された各実施例に係る耐摩耗性部材においては、気孔の発生が抑制されて粒界相の凝集偏析幅が微小化されており、強度特性が良好であり、大部分の転がり寿命が１０８回を超えており、耐久性に優れた窒化けい素製耐摩耗性部材が得られている。
【００９９】
一方、比較例５〜１４で示すように、希土類成分などの各種添加物の添加量を本発明で規定する範囲外とした焼結体では、十分な焼結処理やＨＩＰ処理を実施しても、転動ボールの転がり寿命が低く、焼結体の気孔率，凝集偏析幅，三点曲げ強度，破壊靭性値等のいずれかの特性において本発明で規定する特性要件が満たされていないことが確認できる。
【０１００】
次に上記実施例４〜２５および比較例５〜１４に係る耐摩耗性部材を軸受材の転動ボールに適用した場合について以下の実施例および比較例を参照して具体的に説明する。
【０１０１】
［実施例４Ｂ〜３５Ｂおよび比較例５Ｂ〜１４Ｂ］
前記実施例４〜３５および比較例５〜１４において作成した調合造粒粉をそれぞれ金型に充填加圧して球状の予備成形体を調製した。さらに各予備成形体を１００ＭＰａの成形圧でラバープレス処理を実施することにより、圧砕強度測定用および転がり寿命測定用サンプルとしての直径１１ｍｍの球状成形体をそれぞれ調製した。
【０１０２】
次に各球状成形体について、実施例１と同一条件で脱脂処理を行った後に、表５〜６に示す焼結条件およびＨＩＰ条件で処理し、さらに得られた焼結体を研摩加工して直径が９．５２ｍｍであり、表面粗さが０．０１μｍＲａであるボール状に形成することにより、それぞれ実施例４Ｂ〜３５Ｂおよび比較例５Ｂ〜１４Ｂに係る耐摩耗性部材としての軸受用転動ボールを調製した。なお、上記表面粗さは、触針式表面粗さ測定器を使用し、転動ボールの赤道上を測定して求めた中心線平均粗さ（Ｒａ）として測定した。
【０１０３】
また上記のようにして調製した各実施例および比較例に係る耐摩耗性部材としての転動ボールについて、気孔率，粒界相中の凝集偏析幅，圧砕強度，破壊靭性値および転がり疲労寿命を実施例１Ｂと同様にして測定した。測定結果を下記表５〜６に示す。
【表５】
2007308368.tif 000007
【０１０４】
【表６】
2007308368.tif 000008
【０１０５】
上記表５〜６に示す結果から明らかなように、所定量の希土類元素を含み、ＭｇＡｌ２Ｏ４スピネル，ＳｉＣなどの各種添加物の含有量を規定した原料成形体を焼結し、必要に応じてＨＩＰ処理を実施して製造された各実施例に係る転動ボールにおいては、気孔の発生が抑制されて粒界相中の凝集偏析が微小化されており、圧砕強度特性が良好であり、転がり疲労寿命がいずれも４００時間を超えており、耐久性に優れた窒化けい素製転動ボールが得られている。
【０１０６】
一方、比較例５Ｂ〜１４Ｂで示すように、希土類成分などの各種添加物の添加量が本発明で規定する範囲外とした焼結体では、十分な焼結処理およびＨＩＰ処理を実施しても、転動ボールの転がり疲労寿命が低く、焼結体の気孔率，凝集偏析幅，三点曲げ強度等のいずれかの特性において本発明で規定する特性要件が満たされていないことが確認できる。
【図面の簡単な説明】
【０１０７】
【図１】本発明で得られる耐摩耗性部材の転がり寿命特性を測定するためのスラスト型転がり摩耗試験装置の構成を示す断面図。
【符号の説明】
【０１０８】
１  装置本体
２  耐摩耗性部材
３  転動鋼球
４  ガイド板
５  駆動回転軸
６  保持器
７  潤滑油
８  転動ボール（窒化けい素製）
９  軸受鋼板（ＳＵＪ２製）
【図１】
2007308368.tif 000009